(57)【要約】【課題】  貴金属のリサイクルを容易に行うことが可能で、第一の処理炉の過熱による耐久性の低下を防止し、ダイオキシンの発生や焼却灰の発火という危険性を未然に防止することが可能な有価金属の回収処理装置及び方法を提供する。【解決手段】  有価金属の回収処理装置は、第一の処理炉10と、ガス化減容物を燃焼処理する第二の処理炉21aと、可燃性の熱分解ガスを燃焼処理する第三の処理炉21bと、貴金属スクラップ2aの焼却灰2cを冷却搬送する水封式コンベア30を備え、そして、第二の処理炉内の温度を測定する温度測定手段17と、第一の処理炉の排出口に向けて冷却水を散布する散水手段18と、散水手段18を動作させて炉内温度を所定の範囲に保持する制御手段20を備えて構成され、その方法は温度測定手段17によって測定された炉内の温度が所定の温度以上になった場合には散水手段18によって第二の処理炉21a内に冷却水を散布して所定の範囲に保持することを特徴とする。【選択図】  図１
2015147985.tif 000002
【特許請求の範囲】
【請求項１】
銅、金、白金などの有価金属を含む貴金属スクラップを熱分解させてガス化する第一の処理炉と、前記第一の処理炉の排出口に連設され、前記第一の処理炉で前記金属スクラップをガス化した後の残渣であるガス化減容物をさらに燃焼処理する第二の処理炉と、前記第一の処理炉で発生した可燃性の熱分解ガス及び前記第二の処理炉で発生した燃焼排ガスを完全燃焼させる第三の処理炉を備えて構成される有価金属の回収処理装置において、
前記第二の処理炉内の温度を測定する温度測定手段と、
前記第二の処理炉に設けられ、前記第一の処理炉の排出口に向けて冷却水を散布することにより第二の処理炉内を冷却する散水手段と、
前記温度計により測定された温度が所定の温度以上になった場合に前記散水手段を動作させて炉内温度を所定の範囲に保持する制御手段と、
を備えていることを特徴とする有価金属の回収処理装置。
【請求項２】
請求項１に記載の有価金属の回収処理装置において、
前記温度測定手段は、前記第一の処理炉の前記排出口の近傍の前記第二の処理炉に配置されていることを特徴とする有価金属の回収処理装置。
【請求項３】
請求項１又は２に記載の有価金属の回収処理装置において、
前記第一の処理炉はキルンであり、前記散水手段は前記キルンの中心に向かって冷却水を散布するようにしたことを特徴とする有価金属の回収処理装置。
【請求項４】
請求項１から３のいずれか１項に記載の有価金属の回収処理装置において、
前記第二の処理炉によって燃焼処理された処理灰を水槽内で冷却しつつ連続的に搬送回収する水封式コンベアを備えていることを特徴とする有価金属の回収処理装置。
【請求項５】
銅、金、白金などの有価金属を含む電子部品などから回収された貴金属スクラップを第一の処理炉で加熱することにより熱分解させてガス化し、ガス化した後の残渣であるガス化減容物を前記第一の処理炉の排出口に連設された第二の処理炉で燃焼処理し、燃焼処理した後の処理灰を有価金属含有滓として回収すると共に、ガス化した可燃性の熱分解ガスを第三の処理炉で完全燃焼させる有価金属の回収処理方法において、
温度測定手段によって前記第二の処理炉内の温度を測定し、前記温度測定手段により測定された炉内の温度が所定の温度以上になった場合には散水手段によって第二の処理炉内に冷却水を散布して所定の範囲に保持することを特徴とする有価金属の回収処理方法。
【請求項６】
請求項５に記載の有価金属の回収処理方法において、
前記温度測定手段による温度の測定は、前記第一の処理炉の前記排出口の近傍の前記第二の処理炉内の温度を測定するものであり、当該温度が９８０℃以上となった場合に前記散水手段によって前記第一の処理炉の前記排出口に向けて冷却水を散布することにより少なくとも炉内温度が１０００℃を超えないようにすることを特徴とする有価金属の回収処理方法。
【請求項７】
請求項５又は６に記載の有価金属の回収処理方法において、
前記第二の処理炉において燃焼処理された処理灰は水封式コンベアの水槽内で冷却しつつ連続的に搬送回収することを特徴とする有価金属の回収処理方法。
【発明の詳細な説明】
【技術分野】
【０００１】
本発明は、有価金属の回収処理装置及び方法に関し、さらに詳しくは、銅、金、白金などの有価金属を含む電子部品、例えば、パソコン、携帯電話機などの電子基板類、または、ＯＡ機器等を破砕、磁選した廃ＯＡスクラップなどから回収される貴金属スクラップから有価金属を回収処理する有価金属の回収処理装置及び方法に関する。
【背景技術】
【０００２】
近年、パソコン、ＯＡ機器、あるいは携帯電話等を製造する電子部品製造業者や電子基板等の電子部品を利用した製品及び産業から発生するスクラップ類は年々増加を続けている。これらスクラップ類には、電気導体として使われる銅や、接点・メッキ皮膜等に使用された金、銀、白金、パラジウム等の貴金属が含まれており、これら有価金属の回収は資源のリサイクルによる省資源化を図るという観点からも極めて重要である。そのため、これらのスクラップ類（以下、「貴金属スクラップ」という。）は様々な方法によってリサイクルが行われている。
【０００３】
貴金属スクラップをリサイクルする方法としては、例えば、特許文献１（特開２００３−６４４２５号公報）に示されているように、銅製錬における熔錬炉に銅精鉱と共に装入して処理する方法や、貴金属スクラップを薬剤に浸漬して有機物材料を溶解して含有されている貴金属を得る方法、貴金属スクラップを燃焼炉で燃焼して灰化させ、灰化したものを自溶炉又は転炉で処理することで貴金属を得る方法などがある。
【０００４】
特許文献１ではこれまでの貴金属スクラップを燃焼炉で燃焼させて処理する方法は燃焼炉であるロータリーキルンへ投入されて排出されるまでが連続して行われるので貴金属スクラップの焼きむらが起こるおそれがあり、処理設備に大きなスペースを要する等の問題があることから貴金属スクラップを回転・混合機構を有する前処理炉内において４００℃で燃焼して灰化させ、砂状粉化させることで焼却物を均一にするという提案がなされている。
【０００５】
一方、ロータリーキルンとストーカ炉を組み合わせた燃焼処理炉としては、例えば、特許文献２（特開平１０−２６７２３９号公報）や特許文献３（特開平９−１５９１３１号公報）などがある。
【０００６】
また、特許文献４（特開２００９−２２２２８８号公報）では、貴金属スクラップを熱分解させてガス化し、ガス化した後の残渣であるガス化減容物をさらに第二の処理炉で燃焼処理することで貴金属類が含まれる焼却灰を銅製錬所の中間原料に使用することによって貴金属類のリサイクルを行う貴金属スクラップの処理方法及びその装置が提案されている。
【０００７】
【特許文献１】特開２００３−６４４２５号公報
【特許文献２】特開平１０−２６７２３９号公報
【特許文献３】特開平９−１５９１３１号公報
【特許文献４】特開２００９−２２２２８８号公報
【発明の開示】
【発明が解決しようとする課題】
【０００８】
しかし、従来の処理方法及び処理装置では、第一の燃焼炉であるロータリーキルンの炉内温度が１０００℃を超えると貴金属スクラップに含まれるＳｉＯ２，ＣａＯ，Ａｌ２Ｏ３，Ｃｕ，Ｆｅなどが溶融してクリンカが発生するおそれがある。そして、クリンカが成長すると大きな塊となってロータリーキルンの出口付近やストーカ炉の火格子に固着し、ガス化減容物のストーカ炉への移動やストーカ炉の火格子の動きを阻害すると共に、クリンカの除去作業を余儀なくされ操業効率が低下するなどの不都合が生じるおそれがある。また、処理灰の回収をコンベアによって連続的に行おうとした場合にクリンカが大きな塊となって落下するとコンベアが詰まったり損傷して操業が中断されるおそれもある。
【０００９】
また、従来の処理方法及び処理装置では、処理灰の回収は回収ボックスによって行っていたが、回収ボックスによる回収はバッチ式であるため、より操業の効率化を図るためには処理灰を連続的に回収できることが好ましい。
【００１０】
そこで、本発明は、クリンカの発生を抑制して適正な操業を維持すると共に、処理灰の回収を連続的に行うことが可能な有価金属の回収装置及び方法を提供することを目的とする。
【課題を解決するための手段】
【００１１】
上記課題を解決するために請求項１に記載の本発明は、銅、金、白金などの有価金属を含む貴金属スクラップを熱分解させてガス化する第一の処理炉と、第一の処理炉の排出口に連設され、第一の処理炉で金属スクラップをガス化した後の残渣であるガス化減容物をさらに燃焼処理する第二の処理炉と、第一の処理炉で発生した可燃性の熱分解ガス及び第二の処理炉で発生した燃焼排ガスを完全燃焼させる第三の処理炉を備えて構成される有価金属の回収処理装置において、第二の処理炉内の温度を測定する温度測定手段と、第二の処理炉に設けられ、第一の処理炉の排出口に向けて冷却水を散布することにより第二の処理炉内を冷却する散水手段と、温度計により測定された温度が所定の温度以上になった場合に散水手段を動作させて炉内温度を所定の範囲に保持する制御手段とを備えていることを特徴とする。
【００１２】
上記課題を解決するために請求項２に記載の本発明は、請求項１に記載の有価金属の回収処理装置において、温度測定手段は、第一の処理炉の排出口の近傍の第二の処理炉に配置されていることを特徴とする。
【００１３】
上記課題を解決するために請求項３に記載の本発明は、請求項１又は２に記載の有価金属の回収処理装置において、第一の処理炉はキルンであり、散水手段はキルンの中心に向かって冷却水を散布するようにしたことを特徴とする。
【００１４】
上記課題を解決するために請求項４に記載の本発明は、請求項１から３のいずれか１項に記載の有価金属の回収処理装置において、第二の処理炉によって燃焼処理された処理灰を水槽内で冷却しつつ連続的に搬送回収する水封式コンベアを備えていることを特徴とする。
【００１５】
上記課題を解決するために請求項５に記載の本発明は、銅、金、白金などの有価金属を含む電子部品などから回収された貴金属スクラップを第一の処理炉で加熱することにより熱分解させてガス化し、ガス化した後の残渣であるガス化減容物を第一の処理炉の排出口に連設された第二の処理炉で燃焼処理し、燃焼処理した後の処理灰を有価金属含有滓として回収すると共に、ガス化した可燃性の熱分解ガスを第三の処理炉で完全燃焼させる有価金属の回収処理方法において、温度測定手段によって第二の処理炉内の温度を測定し、温度測定手段により測定された炉内の温度が所定の温度以上になった場合には散水手段によって第二の処理炉内に冷却水を散布して所定の範囲に保持することを特徴とする。
【００１６】
上記課題を解決するために請求項６に記載の本発明は、請求項５に記載の有価金属の回収処理方法において、温度測定手段による温度の測定は、第一の処理炉の排出口の近傍の第二の処理炉内の温度を測定するものであり、当該温度が９８０℃以上となった場合に散水手段によって第一の処理炉の排出口に向けて冷却水を散布することにより少なくとも炉内温度が１０００℃を超えないようにすることを特徴とする。
【００１７】
上記課題を解決するために請求項７に記載の本発明は、請求項５又は６に記載の有価金属の回収処理方法において、第二の処理炉において燃焼処理された処理灰は水封式コンベアの水槽内で冷却しつつ連続的に搬送回収することを特徴とする。
【発明の効果】
【００１８】
本発明に係る有価金属の回収処理装置及び方法によれば、金属スクラップをガス化した後の残渣であるガス化減容物を燃焼処理する第二の処理炉内の温度を温度測定手段によって測定し、その温度が所定の温度以上になった場合に散水手段を動作させて第一の処理炉の排出口に向けて冷却水を散布することにより第二の処理炉内を冷却して炉内温度を所定の範囲に保持することとしたので、クリンカの発生を抑制することができる。これにより、クリンカの除去作業が不要となって操業効率の低下を防止すると共に、ガス化減容物のストーカ炉への移動やストーカ炉の火格子の動きを阻害することがないという効果がある。
【００１９】
また、本発明に係る有価金属の回収処理装置及び方法によれば、成長したクリンカが大きな塊として落下するおそれがないのでコンベアに損傷を与えることもなく処理灰を連続的に回収することができるという効果がある。
【図面の簡単な説明】
【００２０】
【図１】本発明に係る有価金属の回収処理装置の一実施形態の構成図である。
【図２】ロータリーキルン、ストーカ炉及び二次燃焼炉の縦断面図である。
【図３】炉内冷却の構成を示すブロック図である。
【図４】本発明に係る有価金属の回収処理方法一実施形態のフローチャートである。
【図５】ロータリーキルン内の温度制御を示すフローチャートである。
【図６】二次燃焼炉の温度制御を示すフローチャートである。
【発明を実施するための形態】
【００２１】
以下、本発明に係る有価金属の回収処理装置及び方法について図面を参照しつつ詳細に説明する。図１は本発明に係る有価金属の回収処理装置の一実施形態の構成図である。図示された有価金属の回収処理装置１（以下「処理装置１」という。）は、概略として、第一の処理炉であるロータリーキルン１０と、第二の処理炉であるストーカ炉２１ａと、第三の処理炉である二次燃焼炉２１ｂを備えて構成されている。
【００２２】
ロータリーキルン１０は、円筒状の横置き回転炉１１を備え、一方側の端面に貴金属スクラップ２ａを投入するための投入口１２が設けられると共に、それとは反対側の端面には排出口１３が設けられている。回転炉１１は排出口１３側に向かって僅かに傾斜するようにして配置されており、図示しないモータによって回転可能とされている。投入口１２の近傍にはバーナ１４が配置されており、重油などの燃料を燃焼させることによって炉内に向かって火炎を吹き出し、それによって炉内を加熱することができるようになっている。尚、金属スクラップ２ａの熱分解によるガス化は連続して進行するのでバーナ１４を常に用いる必要はないが炉内温度が低下した場合にはバーナ１４を焚いて炉内を高温に保持する。投入口１２の近傍には炉内へ冷却水を散布するための冷却水散布ノズル１５が配置され、回転炉１１の炉壁前には炉内温度を測定するための温度計１５ａが取り付けられている。そして、冷却水散布ノズル１５、温度計１５ａさらにバーナ１４は、図３に示すように、後述する制御装置２０によりその動作が制御されるようになっている。一般の産業廃棄物等を焼却処理するような場合には一般的に炉内温度は８００℃以上の高温に保たれるが、本発明の場合には貴金属スクラップ２ａを燃焼させるのではなく、後述するように、炉内へのフリーエアの侵入を阻止しつつ炉内の温度を５５０〜６５０℃で保持することによって貴金属スクラップ２ａを熱分解し、ガス化させるものである。そして、投入口１２から炉内に投入された貴金属スクラップ２ａは、高温の雰囲気の中で撹拌されながら排出口１３方向へ徐々に移動し、熱分解されて可燃性の熱分解ガスとガス化減容物２ｂとなる。
【００２３】
ここで、ロータリーキルン１０に投入する貴金属スクラップ２ａは図示しない粉砕機によって所定のサイズに粉砕されて貯留されており、粉砕された貴金属スクラップ２ａはトラックでホッパ３内に投入され、パンコンベヤ４により定量切出されており、バケットコンベヤ５及び投入シュート７を介して回転炉１１内に投入されるようになっている。また、回転炉１１への投入方式は、クレーンバケット等を用いた定量切出しでもよい。
【００２４】
回転炉１１の排出口１３側の端面はストーカ炉２１ａと連結されており、排出口１３から排出されるガス化減容物２ｂはストーカ炉２１ａの火格子（ストーカ：以下「火格子」という。）２２，２２上に落下すると共に、熱分解ガスは第三の処理炉である二次燃焼炉２１ｂ内に導入されるようになっている。本発明におけるロータリーキルン１０の回転炉１１は一般的なものに比べてその長さが短く、具体的には、回転炉１１の長さはその内径との比較で表すと内径の１．５〜２．５倍のショートタイプの回転炉１１となっている。また、回転炉１１の回転速度は図示しない減速機によって少なくとも０．１〜０．５ｒｐｍの範囲で回転させることが可能に構成されており、そのような回転数で処理することよって貴金属スクラップ２ａのショートパスを防止し、回転炉１１内に約４０程度保持して加熱分解することが可能とされている。
【００２５】
また、回転炉１１とストーカ炉２１ａとの連結部分はフリーエアが侵入しないようにしっかりとシール部材１６が嵌挿されている。シール部材１６は、リング状のパッキン部材であり、これを図示しないシールリングで押圧することでシール部材１６を付勢し、回転炉１１の回転によってシール部材１６が摩耗した場合でもその隙間を逐次埋めることにより常にシールが完全に行われるようになっている。これによって回転炉１１内の貴金属スクラップ２ａに対する空気比を０．４５以下に保持してその熱分解を促す。
【００２６】
ストーカ炉２１ａは、火格子２２，２２上に供給されたガス化減容物２ｂを火格子２２，２２の下部側から空気を吹き込みながら燃焼処理する燃焼炉であり、炉壁や火炎からの輻射熱や燃焼ガスによる接触伝熱によってガス化減容物２ｂの焼却処理を行う。火格子２２，２２の一部は油圧シリンダ２５によって可動し、ガス化減容物２ｂは火格子２２，２２によって順次下流側に移送されつつ燃焼が行われるようになっている。尚、火格子２２，２２は水平に配置されているが傾斜していてもよい。これにより、回転炉１１から排出されたガス化減容物２ｂは、ストーカ炉２１ａの火格子２２，２２上に落下し、順次下流側へ移動しながら燃焼される。その間、火格子２２，２２の下側から空気を送り込んでガス化減容物２ｂに含まれる貴金属以外の物質の完全燃焼を促す。燃焼後の焼却灰２ｃは有価金属含有滓として下部側に配置された水封コンベア３０によって冷却しながら回収される。また、火格子２２，２２の下部側には火格子２２，２２からこぼれ落ちたガス化減容物２ｂも水封式コンベア３０によって回収されるようになっている。
【００２７】
水封式コンベア３０は、燃焼処理された焼却灰２ｃ及び火格子２２，２２からこぼれ落ちたガス化減容物２ｂを冷却して搬送排出するコンベアであり、ハウジング３１内の両端に配置されたスプロケット３３ａ，３３ｂに架け渡されたチェーン３４と、チェーン３４に取り付けられた複数のスクレーパ３２，３２を備えて構成されている。ハウジング３１内には冷却水が貯えられた水密の水封部３１ａが設けられており、燃焼処理された焼却灰２ｃ及び火格子２２，２２からこぼれ落ちたガス化減容物２ｂを確実に冷却する。水封部３１ａの上方側には吸水ノズル３７が配置され、ハウジング３１の下方側には排水ノズル３８が配置されており、冷却水の循環が効果的に行われるようになっている。また、ハウジング３１は排出側が冷却水の水面よりも高く位置するように傾斜が設けられており、水封式コンベア３０によって冷却された焼却灰２ｃ等はさらに移送コンベア３９によって所定の場所まで搬送されるようになっている。焼却灰２ｃ等の冷却は搬送速度等を適宜調整する等によって少なくとも焼却灰２ｃ等の温度が約１００℃以下となるようにして行われる。これにより、焼却灰２ｃは連続的に回収されると共に再度燃え出すことが防止される。そして、回収された焼却灰２ｃは、例えば、銅製錬所の中間原料として使用することによって貴金属スクラップに含まれる貴金属のリサイクルが図られる。
【００２８】
一方、貴金属スクラップ２ａを熱分解することによって発生した可燃性の熱分解ガスは、ストーカ炉２１ａの上部に位置する二次燃焼炉２１ｂ内に導入され、二次燃焼炉２１ｂに備えられたバーナ２４によって完全燃焼処理される。また、ストーカ炉２１ａでガス化減容物２ｂを焼却処理した際に発生する燃焼排ガスも二次燃焼炉２１ｂに送られて熱分解ガスと共に完全燃焼される。ここで、焼却炉におけるダイオキシン類の発生は安定した完全燃焼を行うことによってダイオキシン類及びその前駆体を高温で分解することで抑制できることが知られている。そのため、熱分解ガスの燃焼は９００℃以上の温度で行う。
【００２９】
回転炉１１の出口付近のストーカ炉２１ａ内には温度計１７が配置されていると共に、回転炉１１の排出口１３方向に向けて冷却水を散水する散水装置１８が設けられている。そして、上述した冷却水散布ノズル１５及び温度計１５ａと同様に、温度計１７及び散水装置１８は、図３に示すように、制御装置２０によりその動作が制御されるようになっている。例えば、ストーカ炉２１ａ内に設置している温度計１７の温度が９８０℃を超えたことを検出すると制御装置２０は散水装置１８を動作させて回転炉１１の排出口方向に向かって冷却水を散布し、ストーカ炉２１a内の温度が少なくとも１０００℃を超えないように制御する。これにより、回転炉１１内や後述するストーカ炉２１ａの火格子２２，２２にクリンカが固着することを防止することができる。尚、制御装置２０は記憶媒体に記憶保存したプログラムを中央処理装置によって処理する公知のコンピュータによって構成することができる。そして、熱分解ガスを燃焼させた後の排ガスは、煙道３１によって二次燃焼炉２１ｂと連通された冷却塔４０に送られるようになっている。
【００３０】
冷却塔４０には冷却水を散布するためのノズル４１が複数設けられており、ノズル４１から冷却水を噴出して煙道３１を通って運ばれてきた排ガスに向かって散布することで排ガスの温度が８０℃以下になるように一気に冷却する。ダイオキシンの発生要因の一つであるデノボ合成は３００℃付近で最も発生しやすいといわれており、その温度帯に長く留まらせることなく一気に通過させることでダイオキシン類の発生を抑制する。８０℃以下に冷却された排ガスは洗浄塔４５においてアルカリ洗浄液で洗浄され、さらにダクト３２を通ってミストコットレル５０に運ばれるようになっている。そして、排ガスは、ミストコットレル５０によって煤塵やミストが除去された後、排気ダクト３３を通って完全に無害化された状態で排気される。尚、好ましい実施形態としてロータリーキルンとストーカ炉を組み合わせた処理装置１について説明したがこれに限定されるものではなく、例えば、第一の処理炉を上記のキルン式ガス化溶融炉とする他、流動床式ガス化溶融炉やシャフト炉ガス化溶融炉などとすることも可能であり、二次燃焼炉を上記のストーカ炉とする他、流動床炉などとすることも可能である。
【００３１】
次に、本発明に係る有価金属の回収処理方法について上述した処理装置１の動作と共に説明する。図４は本発明に係る有価金属の回収処理方法の一実施形態のフローチャートである。
【００３２】
初めに、貴金属スクラップ２ａは、予め図示しない粉砕機によって所定の大きさに粉砕されて貯留されており、この粉砕された貴金属スクラップ２ａをパンコンベヤ４により定量切出し、バケットコンベヤ５及び投入シュート７を介して第一の処理炉であるロータリーキルン１０の回転炉１１内に投入する（ステップＳ１）。
【００３３】
回転炉１１内は、バーナ１４によって炉内の温度が予め５５０〜６５０℃とされており、投入口１２から投入された貴金属スクラップ２ａをそのような高温の雰囲気の中でフリーエアの侵入を阻止しつつ、約４０分保持することで熱分解されて可燃性の熱分解ガスとガス化減容物２ｂとなる（ステップＳ２）。回転炉１１内ではバーナ１４を消火しても貴金属スクラップ２ａの熱分解が連続して進行するので炉内は５５０〜６５０℃の温度が維持される。炉内の温度は回転炉１１に設けられた温度計１５ａにより常に監視されるが、炉内温度は以下のように制御される。すなわち、図５に示すように、貴金属スクラップ２ａがロータリーキルン１０へ投入されると貴金属スクラップ２ａの熱分解が連続して進行する（ステップＳ１０）。そして、温度計１５ａによって測定された炉内温度が５５０〜６５０℃から外れた場合（ステップＳ１１）であって炉内温度が６５０℃以上であった場合（ステップＳ１２）には制御装置２０は冷却水散布ノズル１５を動作させて回転炉１１内に冷却水を散布して炉内を冷却する（ステップＳ１３）。冷却水の散布により炉内温度が５５０〜６５０℃となれば冷却水の散布を終了して処理を維持する（ステップＳ１５）。一方、炉内温度が５５０℃以下であった場合には制御装置２０はバーナ１４を点火して（ステップＳ１４）炉内温度を上げる。バーナ１４の点火により炉内温度が５５０〜６５０℃となればバーナ１４を止めて処理を維持する（ステップＳ１５）。
【００３４】
回転炉１１はその長さが内径の１．５〜２．５倍と通常のものより短いショートタイプのキルンであり、また、貴金属スクラップ２ａの加熱分解の際には０．１〜０．５ｒｐｍの範囲で回転させることで十分に撹拌し、貴金属スクラップ２ａを回転炉１１内に約４０分保持して十分な加熱分解を行う。ガス化減容物２ｂは、回転炉１１の回転及びその僅かの傾斜により排出口１３方向へ徐々に移動して第二の処理炉であるストーカ炉２１ａ内の火格子２２，２２上に排出される。一方、可燃性の熱分解ガスはストーカ炉２１ａの上部に位置する二次燃焼炉２１ｂ内に導入される。
【００３５】
次いで、ロータリーキルン１０によって熱分解された金属スクラップ２ａはガス化減容物２ｂとなってストーカ炉２１ａへ送られ、火格子２２，２２上でさらに燃焼されながら下流側へ移動する。その間、火格子２２，２２の下から空気を送り込んでガス化減容物２ｂに含まれる貴金属以外の可燃物質の完全燃焼を促す（ステップＳ３）。このとき、図６に示すように、炉内に投入されたガス化減容物２ｂ（ステップＳ２０）を燃焼処理するストーカ炉２１ａ内の温度を測定するために回転炉１１の出口付近に配置した温度計１７によって測定された炉内温度が９８０℃を超える場合には（ステップＳ２１）、制御装置２０が散水装置１８を動作させて回転炉１１の出口方向へ向けて冷却水を散布（ステップＳ２２）して、ストーカ炉２１a内の温度が少なくとも１０００℃を超えないように維持する（ステップＳ２３）。そして、燃焼後の焼却灰２ｃは有価金属含有滓として下部側に配置された内部に冷却水を貯えた水封式コンベア３０上に落下させられ、複数のスクレーパ３２，３２によって連続搬送されて回収される（ステップＳ４）。水封式コンベア３０により焼却灰２ｃは１００℃以下に冷却されるので焼却灰２ｃが空気と接触することで再燃することが確実に防止される。そして、回収された焼却灰２ｃを、例えば、銅製錬所の中間原料として使用することによって貴金属スクラップに含まれる貴金属が回収されリサイクルが行われる。
【００３６】
一方、可燃性の熱分解ガスは二次燃焼炉２１ｂのバーナ２４によって９００℃以上の温度で燃焼処理される（ステップＳ５）。貴金属スクラップ２ａをロータリーキルン１０の回転炉１１内で燃焼させず二次燃焼炉２１ｂ内で可燃性の熱分解ガスとして燃焼させることとしたので回転炉１１の過熱による劣化の進行が防止されると共に、ダイオキシン類及びその前駆体の生成の抑制が図られる。そして、熱分解ガスを燃焼させた後の排ガスは煙道３１によって二次燃焼炉２１ｂと連通された冷却塔４０に送られ、複数のノズル４１から冷却水が散布されてその温度が８０℃以下になるように一気に冷却される（ステップＳ６）。これにより、ダイオキシンの発生要因の一つであるデノボ合成が最も発生しやすいといわれている３００℃付近の温度帯を一気に通過させることでダイオキシン類の発生の抑制を図っている。
【００３７】
そして、８０℃以下に冷却された排ガスは、洗浄塔４５によってアルカリ洗浄されてミストコットレル５０に運ばれ、煤塵やミストが除去された後、完全に無害化された状態で排気される（ステップＳ７）。
【００３８】
以上のように、本発明の好ましい実施形態について詳述したが、本発明は詳述した特定の実施形態に限定されるものではなく、特許請求の範囲に記載された本発明の要旨の範囲内において、種々の変形・変更が可能であることはいうまでもない。
【符号の説明】
【００３９】
１      有価金属の回収処理装置
２ａ      貴金属スクラップ
２ｂ      ガス化減容物
２ｃ      焼却灰
３        ホッパ
４        パンコンベヤ
５        バケットコンベヤ
１０      ロータリーキルン
１１      回転炉
１２      投入口
１３      排出口
１４      バーナ
１５      冷却水散布ノズル
１５ａ      温度計
１６      シール部材
１７      温度計
１８      散水ノズル
２０      制御装置
２１ａ      ストーカ炉
２１ｂ      二次燃焼炉
２２      火格子（ストーカ）
２４      バーナ
２５      油圧シリンダ
３０      水封式コンベア
３１      ハウジング
３１ａ      水封部
３２      スクレーパ
３４      チェーン
３７      給水ノズル
３８      排水ノズル
３９      移送コンベヤ
４０      冷却塔
４１      ノズル
４５      洗浄塔
５０      ミストコットレル
【図１】
2015147985.tif 000003
【図２】
2015147985.tif 000004
【図３】
2015147985.tif 000005
【図４】
2015147985.tif 000006
【図５】
2015147985.tif 000007
【図６】
2015147985.tif 000008